Brevet FR2781079A1 — publié le 20000114

A CIBLE PRIMAIRE POUR LA FORMATION DE PRODUITS DE FISSION L'invention concerne une cible primaire pour la production d'un produit de fission dans un réacteur nucléaire. L'invention a plus particulièrement pour objet une cible primaire pour la formation du produit de fission 99Mo à de fortes concentrations, de forte activité spécifique et de haut degré de pureté. i0 L'invention concerne également des méthodes de préparation de la cible. L'invention concerne enfin l'utilisation de 99Mo résultant de l'irradiation de la cible primaire, dans un réacteur nucléaire, pour la production de 99Tc à des fins de recherches et/ou de diagnostics médicaux et/ou industriels. Etat de la technique Le radio-isotope 99Mo est utilisé depuis longtemps comme source du 99Tc exploité sous une forme pure en recherches et diagnostics médicaux et/ou industriels. Le 99Tc s'est, en effet, révélé particulièrement intéressant comme traceur, quand il est introduit dans le milieu à examiner, en raison de sa courte période qui permet de réduire l'exposition de ce milieu à l'irradiation. Dans le domaine médical, le 99Tc s'est manifesté être un moyen particulièrement utile en recherche ou en diagnostic clinique, par exemple pour l'exploration d'organes du corps humain (tels que foie, poumon, sang, etc.) et la détection des anomalies (cancer). -2- Dans le domaine industriel, le 99Tc s'est montré être un excellent outil, par exemple pour la mesure de débits de liquides ou encore pour l'observation de procédés et leur optimisation (en chimie). Comme le 99Tc a une courte période de radioactivité (environ 6 heures), il est généralement généré sur le site d'utilisation au moment de la demande, par son extraction de l'élément dont il dérive, c'est-à-dire du 99Mo radioactif. Mais pour être exploitable, le 99Mo doit avoir un degré de pureté très élevé et une activité spécifique forte. Pour ces usages, le 99Mo radioactif chimiquement pur est habituellement adsorbé sur colonne d'alumine. Cette colonne qui constitue le générateur de 99Tc est soumise par l'utilisateur du radio-isotope à une extraction à la demande par élution au moyen d'un milieu éluant approprié. La solution de 99Tc est, dès lors, opérationnelle. En diagnostic médical par exemple, la solution de 99Tc est administrée par voie intraveineuse ou encore par voie orale. Selon la spécificité apportée à la préparation de la solution de 99Tc, ledit élément se fixe préférentiellement sur l'organe ciblé qui peut être ensuite soumis à un diagnostic clinique par une méthode typique d'exploration de la radioactivité. En application industrielle, la solution de 99Tc est introduite dans le dispositif à étudier, puis les débits et circulations des fluides sont mesurés à l'aide d'un compteur typique d'exploration de la radioactivité. Plusieurs voies ont été pratiquées et décrites pour la production de 99Mo radioactif, source ultérieure de 99Tc. Chacune de ces voies met en oeuvre une cible primaire réalisée au moyen d'une matière fissile adéquate, cette cible étant soumise à -3 - irradiation neutronique dans un réacteur nucléaire pour la formation du produit de fission 99Mo. De manière connue, les cibles primaires sont formées de surfaces planes, de surfaces courbes, voire tubulaires. Selon une première voie, il est proposé d'utiliser du molybdène naturel dans la cible, ultérieurement irradié en réacteur, puis après extraction chimique du 99Mo, exploité comme générateur médical de 99Tc (US 3,382,152). 1o Selon cette première voie, l'isotope 99Mo obtenu par irradiation a généralement un haut degré de pureté radioactive et le traitement chimique de la cible pour l'extraire est simple et conduit à une solution pure d'élution du 99Tc. Mais, quand la cible de molybdène naturel est irradiée dans le réacteur, seule une faible quantité du molybdène présent est transformée en 99Mo radioactif, donnant un rendement pondéral d'irradiation 99Mo/Mo initial très faible. Ainsi, cette voie conduit à utiliser des générateurs de 99Tc avec des capacités d'absorption de Mo plus importante pour tenir compte du Mo naturel. Mais cette voie remet en cause la conception des générateurs de faibles capacités en Mo. C'est pourquoi, quand une cible au molybdène est soumise à irradiation en réacteur dans un flux neutronique, elle conduit à une production réduite de 99Mo actif de grande pureté, et par voie de conséquence, à une production également réduite de 99Tc, lors de l'élution d'une colonne d'alumine contenant par adsorption à la fois le radio-isotope 99Mo et le Mo inactif. Selon une autre voie d'un rendement pondérai bien plus élevé, il est proposé d'utiliser de l'uranium ou un alliage dans la cible primaire et à irradier cette cible au -4- réacteur nucléaire pour fabriquer le produit de fission 99Mo. Par la suite, le 99Mo est extrait chimiquement sous une forme appropriée à une utilisation comme générateur de 99Tc. Quand la matière fissile mise en oeuvre dans la réalisation de la cible est de l'uranium, ledit uranium peut être mis en forme à l'état pur ou allié, selon la métallurgie des poudres, ou déposé selon des méthodes électrolytiques sur le substrat destiné à le supporter. Selon un premier, type dit type I par la suite, une cible primaire à base d'uranium destinée par irradiation à former du 99Mo radioactif a été réalisée en associant: - un noyau uranifère formé par la métallurgie des poudres, d'un alliage d'uranium du type UAIX et d'aluminium; - et des plaques d'aluminium. La mise en oeuvre d'un alliage d'uranium, par exemple uranium-aluminium (UAl,), procure une plus grande stabilité dimensionnelle à la cible mise sous irradiation que la mise en oeuvre du seul uranium métal. Plus précisément, le procédé de réalisation d'une telle cible primaire consiste à préparer par fusion, par exemple un alliage UAlx (dans lequel x prend la valeur 3 ou 4) à partir d'uranium et d'aluminium, à broyer finement cet alliage, à le combiner à de la poudre d'aluminium en quantité adéquate, puis à comprimer fortement sous presse le mélange pulvérulent ainsi préparé, selon la méthode de la métallurgie des poudres précitée jusqu'à réaliser un noyau uranifère. Le noyau uranifère obtenu est alors encadré par des plaques d'aluminium. L'ensemble ainsi formé par le noyau et les plaques constitue la cible qui est soumise à irradiation en vue d'obtenir le 99Mo radioactif. Mais une telle cible stratifiée par -5- association d'alliage uranium- aluminium et d'aluminium présente des limites technologiques de réalisation qui se manifestent comme des inconvénients. En effet, à travers la forme associée de l'uranium et de l'aluminium dans le noyau, la quantité d'uranium présent dans la cible par unité de volume (exprimée en cm3) est trop faible (environ 1,1 g Ut/cm3), (si l'alliage de stratification est de l'aluminium pur), ce qui conduit à une faible productivité ultérieure en 99Mo, mais qui est cependant supérieure à celle résultant de l'irradiation du Mo naturel. 1o Selon un autre type, dit type II par la suite, une cible primaire à base d'uranium a été constituée par la formation de dépôt de la matière fissile sur un substrat porteur. Cette cible primaire (comme décrit dans l'US 3,940,318) est formée d'un récipient cylindrique clos, réalisé en métal ou alliage, dont la surface interne est revêtue d'une mince couche adhérente de la matière fissile (composés de l'uranium), dont elle peut être retirée, après irradiation de la cible, par un traitement chimique approprié, sans détérioration significative du support. Mais ce type de cible primaire présente également des limites technologiques de réalisation, car la quantité d'uranium par cible est limitée par l'épaisseur relativement faible de la couche du composé d'uranium déposé avec les technologies existantes et la matière fissile mise en oeuvre (alliage d'uranium). Dès lors, en raison des inconvénients précités, l'invention se donne pour objectif premier leur élimination par la réalisation d'une cible primaire améliorée pour la production du produit de fission 99Mo à forte concentration, de forte activité spécifique et haut degré de pureté après extraction du milieu irradié, en vue d'être utilisée à la demande pour la production du 99Tc sans pour autant modifier la chimie d'extraction du 99Mo, à éléments de structures identiques. -6- Un autre objectif concerne l'obtention de cibles primaires destinées à l'irradiation neutronique se présentant indifféremment sous la forme de pastilles, de plaques planes, ou au moins partiellement cylindriques, ou autres. Un autre objectif concerne la réalisation de cibles primaires, à partir d'une matière fissile à base d'uranium permettant une simplification du cycle de ladite matière fissile dans la phase de réalisation de la cible (en amont) et dans la phase de séparation post-irradiation du 99Mo de l'uranium à recycler (en aval). Sommaire de l'invention L'invention concerne une nouvelle cible primaire pour la production d'un produit de fission, le 99 Mo, à partir d'une matière fissile à base d'uranium, par irradiation neutronique dans un réacteur nucléaire, qui se caractérise en ce qu'elle est au moins essentiellement composée de nitrure d'uranium. Exposé détaillé de l'invention De nombreuses caractéristiques et avantages de l'invention apparaîtront dans sa description détaillée. Par rapport à l'état de la technique, l'invention concerne donc une cible primaire améliorée dont la matière fissile est au moins essentiellement le nitrure d'uranium qui par irradiation dans un réacteur nucléaire à flux neutronique conduit à la formation du produit de fission 99Mo à forte concentration et à forte activité spécifique, et ayant un haut degré de pureté après son extraction post-irradiation, le 99Mo ainsi obtenu pouvant être utilisé à la demande pour la production du 99 Tc. Le nitrure d'uranium mis en oeuvre dans la réalisation de la cible selon l'invention peut être obtenu selon tout procédé connu, tel que, par exemple, la nitruration directe de l'uranium métal, la carbothermie par réduction d'oxydes d'uranium dans - 7- un milieu gazeux contenant de l'azote et de l'hydrogène en quantités appropriées, selon les réactions suivantes: 1/3 U308 + 1/3 C => U02 + 1/3 CO2 U02 + 2C + 1/2 N2 => UN + 2C0 ou encore la transformation de fluorure d'uranium (UF6) en nitrure d'uranium par l'action d'un mélange d'azote et d'hydrogène ou d'ammoniac selon les réactions suivantes: UF6 + 1/2 N2 + 3H2 => UN + 6HF OU UF6 + NH3 + 3/2 H2 => UN + 6HF ou encore UF6 + 2NH3 Z> UN + 6HF + '/2 N2 L'UF6 issu des unités d'enrichissement, peut être directement mis en oeuvre pour l'obtention de UN, simplifiant ainsi le cycle de préparation de la matière fissile en amont de la phrase de réalisation de la cible. Quant à l'acide fluorhydrique formé (HF), il est piégé à la sortie de l'enceinte de sa formation par un moyen connu. La cible primaire selon l'invention peut être réalisée: - selon un premier type, dit type I par la suite, à partir de noyaux préparés selon la méthode de la métallurgie des poudres au moyen d'un mélange en poudre de nitrure d'uranium et d'un métal, de granulométries appropriées, se présentant ultérieurement sous la forme de volumes appropriés, tel que plaques planes ou courbes... - selon un autre type, dit type II par la suite, à partir de substrats tels que plaques planes ou courbes, revêtues d'un film adhérent de nitrure d'uranium réalisé par l'un des moyens connus permettant le dépôt d'une couche continue et régulière dudit nitrure d'uranium, d'épaisseur adéquate, tels que par exemple par dépôt, par évaporation sous vide (vacuum deposition), par dépôts -8- chimiques d'une phase gazeuse (Chemical vapor deposition C.V.D.), par dépôts physiques en phase vapeur (Physic vapor deposition P.V.D.), par pulvérisation (spray painting, suspensions spraying)... Selon une première méthode de réalisation d'une cible, dite de type I, à partir d'un noyau préparé par la métallurgie des poudres, par mélange de poudres du nitrure d'uranium (UN) et d'un métal, la granulométrie du nitrure d'uranium peut s'exprimer par une coupe granulométrique de ladite poudre. Le diamètre maximum des grains de nitrure d'uranium mis en oeuvre est d'au plus 500 /m et préférentiellement d'au plus 200 /m ou encore d'au plus 150/ m. Quant au métal à l'état de poudre, associé au nitrure d'uranium pour la formation du noyau par la métallurgie des poudres, il peut être choisi dans le groupe constitué par les métaux tels que l'aluminium, le magnésium, le cuivre, le zirconium, pris seuls ou en mélange. La granulométrie du métal en poudre peut être identique ou sensiblement proche de celle retenue pour le nitrure d'uranium en poudre. La teneur en nitrure d'uranium dans le noyau exprimé en volume % est au plus environ 70% dudit noyau. La méthode de préparation d'une cible selon l'invention dont le noyau est réalisé par la métallurgie des poudres, comporte d'abord la préparation du noyau uranifère puis son association mécanique avec des plaques métalliques formées du même métal ou d'alliages dont l'un au moins des métaux est choisi dans le groupe constitué par l'aluminium, le magnésium, le cuivre, le zirconium. -9- La poudre de nitrure d'uranium de granulométrie souhaitée est mélangée avec de la poudre métallique choisie dans les groupes précités, selon les quantités en pourcentage en volume évoquées dans les intervalles précités. Le mélange de poudres est ensuite compacté à des pressions au plus égales à 70 kg/mm2 et s préférentiellement comprises entre environ 30 et 60 kg/mm2. La mise en oeuvre du nitrure d'uranium dans la réalisation de la cible selon l'invention, par la métallurgie des poudres, manifeste un intérêt majeur grâce aux résultats qu'il procure. Dans le cas, par exemple, de la réalisation d'un noyau par le mélange du nitrure d'uranium en poudre avec de l'aluminium en poudre, on a pu constater que la quantité d'uranium présente (exprimée en grammes) par unité de volume de noyau (exprimée en cm3) est augmentée d'un facteur d'au plus 4 fois et généralement d'au plus 3 fois, par rapport à un noyau de même dimension réalisé dans les mêmes conditions par mélange d'un alliage UAlx (x = 3 ou 4) en poudre avec de l'aluminium à l'état de poudre. A titre illustratif, un noyau de cible réalisé à partir d'un mélange pondéral de nitrure d'uranium (UN) et d'aluminium (AI) a conduit à une quantité d'uranium de l'ordre de 3,3g Ut/cm3. A titre comparatif, un noyau de cible réalisé dans les mêmes conditions expérimentales à partir d'un mélange pulvérulent de l'alliage UAlx (avec x = 3,5) et d'aluminium, a conduit à une quantité d'uranium de l'ordre de 1,1 g Ut/cm3. Ainsi, dans une cible de même géométrie, on pourra produire trois fois plus de 99Mo. - 10- Par la suite, le noyau formé de nitrure d'uranium et d'aluminium est placé à l'intérieur d'un cadre métallique dont la matière constitutive est de l'aluminium, du magnésium, du zirconium, du cuivre ou un alliage tel que A5 (aluminium à 99,5 %), AlMg3, AlMg2, AlFeNi,... Puis les deux faces de l'assemblage noyau-cadre sont recouvertes d'une surface réalisée dans un matériau du même type ou proche du matériau utilisé pour le cadre. L'ensemble obtenu constitue un sandwich dont les surfaces de contact ont été rendues compatibles. Le sandwich ainsi préparé est soumis à un traitement thermique à une température toujours inférieure à celle de diffusion du nitrure d'uranium avec l'élément de structure. Cette température est par exemple au plus égale à 580 C et préférentiellement comprise entre 200 C et 500 C si le cadre est un alliage d'aluminium. Le sandwich est ensuite laminé pour amener le noyau uranifere aux dimensions finales souhaitées. La plaque résultant du laminage est enfin définitivement mise aux cotes nécessaires pour son utilisation, sous forme plane, courbe ou cylindrique. Les plaques obtenues par le laminage des sandwichs précités sont par la suite assemblées dans une structure porteuse pour constituer le dispositif qui sera soumis à irradiation. Selon une autre méthode de réalisation d'une cible dite de type II, la cible primaire peut être formée d'une structure plane, courbe ou cylindrique creuse, réalisée en métal, tel que acier inoxydable, nickel, zirconium, aluminium, cuivre,... . ou encore un alliage métallique, dont l'une des faces, en particulier interne (dans le cas de la structure cylindrique creuse) rendue lisse est revêtue d'une couche adhérente continue et régulière de nitrure d'uranium, matière fissile mise en oeuvre. - 11 - Dans le cas d'une cible cylindrique creuse, chaque extrémité de la cible est obturée d'une manière étanche, par une plaque de métal identique à, ou compatible métallurgiquement avec celui utilisé pour le corps cylindrique. La cible ainsi formée, munie de son revêtement de nitrure d'uranium, doit être apte à résister aux températures et pressions provoquées par son exposition dans un flux neutronique. Toutefois, ladite cible est munie des divers moyens tels qu'orifices d'accès pouvant être clos, permettant la réalisation du revêtement interne du nitrure d'uranium, et de la dissolution ultérieure du 99Mo et des autres produits de fission après l'irradiation neutronique de la cible. Le nitrure d'uranium, matière fissile mise en oeuvre, est déposé sur l'une des faces, en particulier interne, dans le cas d'une structure cylindrique creuse sous la forme d'une couche continue adhérant à ladite surface et d'épaisseur régulière, par l'un ou l'autre des moyens connus permettant le dépôt de ladite couche, et en particulier: - par le procédé de "dépôts chimiques d'une phase gazeuse" (chemical vapor deposition: C.V.D.); - par le procédé de "dépôts physiques en phase vapeur" (physic vapor deposition: P.V.D.). Quand le dépôt de nitrure d'uranium est réalisé par "dépôt chimique à partir d'une phase gazeuse" (C.V.D.), le procédé de réalisation dudit dépôt consiste à mettre en contact dans une enceinte appropriée, une phase gazeuse formée des éléments constitutifs du revêtement, c'est-à- dire d'un composé chimique de l'uranium, de l'hydrogène et de l'azote ou de l'ammoniac, avec la surface du substrat à recouvrir, la phase gazeuse ainsi formée donnant naissance au revêtement solide sur ladite surface. 12- La production du dépôt s'effectue par une réaction soit sur la surface du substrat, soit dans la phase gazeuse, et ledit dépôt est d'autant plus homogène que les conditions expérimentales, en particulier température et pression, favorisent plutôt la réaction sur le substrat. Dans un tel procédé, le substrat à revêtir est placé dans une enceinte appropriée, chauffée et soumise à une pression adaptée au traitement. L'environnement du substrat à revêtir est constitué par la phase gazeuse précédemment évoquée, comprenant, entre autres, un gaz réducteur qui est continuellement renouvelé par la 1o circulation de ladite phase. Préalablement au dépôt, la surface du substrat est traitée par du gaz réactif en circulation (mélange d'azote et du gaz réducteur hydrogène) pour la dépassiver et la décaper et permettre dès lors que le dépôt s'effectue avec une bonne adhérence et une bonne homogénéité de surface. La phase gazeuse formée des éléments constitutifs du revêtement, par exemple d'UF6 qui est à l'état solide à température ambiante, d'azote et d'hydrogène, est préparée de manière connue. L'une des méthodes de préparation de ladite phase gazeuse, consiste à placer l'UF6 dans une enceinte à température constante et d'un niveau suffisant pour provoquer son évaporation par tension de vapeur. Le mélange gazeux d'azote et d'hydrogène circulant dans cette enceinte se charge en vapeur de UF6, en quantité contrôlée, et la phase gazeuse ainsi préparée est envoyée dans l'enceinte de traitement du substrat. La phase gazeuse de réaction comprenant en quantité légèrement supérieure à la stoéchiométrie, UF6, N2 ou NH3 et H2, est mise en contact avec le substrat de telle sorte que soit fabriqué dans l'enceinte, sur ledit substrat, de l'UN, selon l'une des réactions: - 13 - UF6 + 1/2 N2 + 3H2 => UN + 6 HF ou UF6 + NHI3 + 3/2 H2 => UN + 6HF ou encore UF6 + 2NH3 => UN + 6 HF + 1/2 N2. La pression à l'intérieur de l'enceinte de traitement est réglée dans l'intervalle de à 3000 Pascal et préférentiellement dans l'intervalle de 100 à 2000 Pascal. La température à laquelle s'effectuent les réactions de dépôt sur la surface du substrat se situe dans l'intervalle de 300 C à 850 C, température pour laquelle la 0o cinétique de croissance du dépôt de UN est de l'ordre d'au moins 15 mg/cm2/heure. Pour réduire la température à laquelle s'effectuent les réactions, le procédé peut être assisté par plasma. Une telle assistance permet d'abaisser la température du substrat de façon conséquente, l'intervalle de température se situant entre 100 C et 600 C, température pour laquelle la cinétique de croissance du dépôt est également de l'ordre d'au moins 15 mg/cm2/heure. Quand le dépôt de nitrure d'uranium est réalisé par "dépôt physique en phase vapeur" (P.V.D.), le procédé de réalisation dudit dépôt consiste à pulvériser la matière à déposer sur le substrat et à la transférer sur ledit substrat par voie physique. Selon ce procédé P.V.D., le dépôt de la matière (de l'UN) sur le substrat peut se faire par voie ionique ou par pulvérisation cathodique. Dans le cas o le dépôt de la matière se fait par voie ionique, de l'UN est formé dans une enceinte appropriée et déposé sur le substrat (présent dans la dite enceinte) par réaction entre de l'uranium sous forme vapeur et de l'azote. Cette réaction est -14 - provoquée par les particules générées lors d'une décharge électrique pratiquée dans le mélange gazeux formé par l'azote (gaz support de décharge) et la vapeur d'uranium. Pour ce faire, dans une enceinte de traitement travaillant sous une pression réglée, de l'uranium est placé dans un réceptacle chauffé pour être extrait en présence d'azote. Le réceptacle contenant l'uranium constitue l'anode d'un système à deux électrodes, la cathode étant le substrat sur lequel est effectué le dépôt de UN. Entre l'anode et la cathode est appliquée une haute tension tandis qu'une densité de courant de décharge adéquate est pratiquée. L'enceinte, quant à elle, est reliée à la terre. La température du matériau à extraire est au moins égale à sa température de fusion. Elle est préférentiellement comprise dans l'intervalle de 1150 C à 1300 C. La tension appliquée entre les électrodes est choisie dans l'intervalle de 3 KV à 10 KV. La densité de courant de décharge est choisie dans l'intervalle de 50 A/m2 à 150 A/m2. La pression régnant à l'intérieur de l'enceinte contenant le gaz support de décharge (argon par exemple puis azote ou mélange de ces deux gaz) se situe dans l'intervalle de 1 Pascal à 10 Pascal. Avant d'amorcer l'étape de dépôt de l'UN sur le substrat, la surface dudit substrat est soumise à une action de nettoyage par un bombardement ionique provoqué par le déclenchement d'une décharge électrique entre la cathode et l'enceinte en présence d'un gaz support de la décharge (argon, krypton ou xénon). Après cette étape de nettoyage, s'effectue l'étape du dépôt de UN sur le substrat. Pour ce faire, de l'azote est introduit dans l'enceinte. Grâce à la présence simultanée dans ladite enceinte d'uranium et d'azote alors que se produit la décharge électrique, les particules générées dans le milieu gazeux provoquent la réaction entre le gaz support de décharge (azote), et l'uranium occasionnant la création d'une couche de UN sur le substrat. - 15 - Dans le cas o le dépôt de la matière à déposer sur le substrat est effectué par pulvérisation cathodique, de l'UN est aussi formé et déposé sur le substrat par réaction entre de l'uranium pulvérisé et de l'azote, gaz réactif. Pour réaliser la pulvérisation de l'uranium métal et la formation de UN, et le dépôt sur le substrat, le procédé se pratique sous vide, à froid, en plasma luminescent dans un gaz réactif (l'azote) (en présence d'un gaz neutre tel que argon, krypton ou xénon) maintenu à pression réduite. Selon le procédé, le matériau à déposer sur le substrat est placé dans une enceinte munie de deux électrodes de polarité opposée, sous vide. Le matériau à déposer est utilisé comme cathode, alors que le substrat recevant le dépôt constitue l'anode. Dans des conditions de pression de gaz réactif (azote) données, un champ électrique est créé entre les deux électrodes provoquant l'ionisation du gaz présent et sa luminescence parce que devenu conducteur. Simultanément à cette luminescence, il s'établit un courant entre les électrodes donnant naissance à des électrons attirés par l'anode et des cations attirés par la cathode. L'action des ions positifs (cations) sur la cathode, c'est-à-dire sur le matériau à déposer sur le substrat, provoque l'éjection de matière (atomes: dans le cas de l'uranium métal) sous l'effet du choc des ions: les atomes ainsi éjectés détiennent une énergie très élevée et sont capables de se déposer sur le substrat en formant le dépôt souhaité (UN), fortement adhérent à la surface dudit substrat. Pour augmenter la vitesse de dépôt, une pulvérisation magnétron peut être utilisée, qui consiste à combiner au niveau de la cathode un champ magnétique intense perpendiculaire au champ électrique créé par la cathode. La tension appliquée entre les électrodes est choisie dans l'intervalle de 1 KV à KV. La densité de courant est choisie dans l'intervalle de 5 A/m2 à 10 A/m2. La pression régnant à l'intérieur de l'enceinte contenant le gaz réactif (azote) se situe -16- dans l'intervalle de 104 Pascal à 102 Pascal. Le débit du gaz réactif (azote) est compris dans l'intervalle de 1 1/h à 10 1/h. Avant de réaliser l'étape de dépôt de l'UN sur le substrat, la surface dudit substrat est soumise à une action de nettoyage par effluvage et/ou par bombardement ionique, en utilisant un cache devant la cathode, cache qui est retiré après ledit nettoyage. Selon l'une ou l'autre des méthodes précédemment évoquées pour réaliser le dépôt de UN sur le substrat: l'épaisseur de la couche de nitrure d'uranium peut varier entre 10 /m et 500 /m, et préférentiellement entre 10 tm et 150 tm en C. V.D. et entre 1 /m et 100 gM en P.V.D., en particulier quand le dépôt est assisté par magnétron; - la quantité en poids de nitrure d'uranium déposé par unité de surface peut être au plus de 700 mg/cm2 et peut varier préférentiellement entre 16 mg/cm2 et 215 mg/cm2. L'invention est illustrée par les exemples suivants Exemple 1 On a réalisé une cible primaire (de type I) pour la formation par irradiation du radio- isotope 99Mo, par la méthode de la métallurgie des poudres en préparant des noyaux au moyen d'un mélange en poudre de nitrure d'uranium et d'aluminium, et en insérant les noyaux dans une structure d'aluminium pour constituer un sandwich. Pour ce faire, on a utilisé une poudre de UN obtenue par la carbothermie d'un oxyde d'uranium U308 ou U02 selon l'une ou l'autre des réactions suivantes: - 17 - 1/3 U308 + 1/3 C => UO2 + 1/3 C02 ou UO2 + 2C + 1/2 N2 > UN + 2CO On a obtenu de l'UN sous forme d'une éponge dont la densité est d'environ 50 % de la densité théorique de l'UN. Par broyage, compactage et frittage successifs, on a réalisé une pastille d'UN ayant une densité très proche de la densité théorique. Cette pastille a été ensuite broyée sous atmosphère neutre (azote ou argon ou mélange) puis la poudre d'UN a été tamisée de façon à recueillir une coupe granulométrique de la dite poudre d'UN ne dépassant pas 150 /m. La poudre de UN tamisée a été ensuite pesée puis mélangée avec de la poudre d'aluminium de même granulométrie que pour l'UN, à raison de: - % en poids d'UN: 63 % (ou 25 % en volume); i5 - % en poids d'aluminium: 37 % (ou 75 % en volume). Le mélange de ces deux poudres a été, par la suite, compacté à froid en presse (40 kg/mm2), donnant des noyaux rectangulaires. Les noyaux ainsi obtenus ont été insérés dans une structure (cadre et couvercle) d'aluminium préalablement décapée. L'ensemble obtenu constitue un "sandwich". Ce sandwich a été ensuite laminé à chaud, à une température inférieure à 550 C, par passe d'au plus 50 %, pour parvenir à une épaisseur d'environ 1 millimètre pour la cible, avec une densité d'uranium dans l'âme fissile de 3,3 g UT/cm3. Avec les mêmes charges volumiques de composés uranifèeres du type UAlx, on aurait obtenu 1,1 g UT/cm3. La plaque ainsi réalisée a été mise en forme pour obtenir une surface courbe ou un tube: elle constitue une cible. La cible a été alors logée dans un dispositif approprié, ultérieurement placé dans un réacteur nucléaire afin d'obtenir par fission du 235 U et du 99Mo. - 18 - Au terme de cette irradiation, la cible a été traitée chimiquement pour en extraire le 99Mo. Dans une première étape, la cible a été traitée par une solution alcaline (de NaOH ou KOH) pour dissoudre l'aluminium et solubiliser certains produits de fission, dont le molybdène. Puis on a procédé à une filtration qui permet de séparer un hydroxyde d'uranium et une solution basique de molybdène. L'hydroxyde d'uranium a été récupéré pour un retraitement jusqu'à l'oxyde qui a été réutilisé dans la fabrication de la cible. La solution basique contenant le molybdène a été, selon les méthodes connues, purifiée par adsorption sur colonne puis élution sélective jusqu'à l'obtention du molybdène pur sous la forme chimique appropriée à son utilisation dans le générateur du 99 Technétium. Exemnple 2 On a réalisé une cible primaire (de type II) par dépôt chimique de nitrure d'uranium à partir d'une phase réactionnelle gazeuse (méthode C.V.D.) à l'intérieur d'un tube métallique constituant le substrat, en mettant en oeuvre l'une ou l'autre des réactions chimiques: UF6 + 1/2N2+ 3H2:> UN + 6HF (1) UF6 + NH3 + 3/2 H2 => UN + 6HF (2) Pour ce faire, le tube métallique dont la surface interne doit être revêtue de nitrure d'uranium a été choisi en acier inoxydable austénitique (type AISI 316 L) en raison de sa compatibilité avec le dépôt d'UN, de sa capacité a être soudé sans précautions extrêmes et de sa facilité à être mis en oeuvre. Ce tube métallique avait un diamètre interne de 30 mm, une épaisseur de paroi de 4 mm et une longueur de 700 mm. -19- Ce tube a servi simultanément de substrat pour le dépôt de nitrure d'uranium et d'enceinte de réaction. Le tube a été raccordé en amont à un dispositif d'alimentation en gaz de réaction et en aval à une évacuation des gaz réactifs en excès et des produits de la réaction et comportait un dispositif de mise sous vide. Pour que la réaction chimique [selon (1) ou (2)] se produise, il a été nécessaire de l'activer par un apport thermique en chauffant le substrat. Une cinétique de dépôt significatif a été obtenue lors d'essais préliminaires - à 550 C en pratiquant le mélange réactionnel (1); - à 350 C en pratiquant le mélange réactionnel (2); Le dispositif d'alimentation en gaz comportait: - une source d'UF6 maintenue en bain thermostaté pour disposer d'une pression de vapeur suffisante et contrôlée en UF6, sous forme gazeuse, entraînée par un gaz porteur (argon et/ou azote), le débit en étant contrôlé; - des sources de gaz réactifs (1H2, N2 ou NH3), le débit de chaque gaz étant contrôlé; - un mélangeur des divers gaz réactifs mis en oeuvre pour le dépôt de nitrure d'uranium (UF6, H2, N2 ou NH3). Les moyens de mise sous vide et d'évacuation des gaz réactifs en excès et des produits de réaction comportaient: - une vanne pointeau en amont du mélangeur de gaz; - un système de mesure de la pression dans le tube réactionnel; - une vanne de réglage de la pression de dépôt en aval du tube réactionnel; - un dispositif de pompage assurant une pression interne comprise entre 10 Pascal et 1000 Pascal; - et des dispositifs de filtration et d'épuration des gaz sortant de l'installation. -20 - Le tube réactionnel a été chauffé et maintenu à une température d'environ 690 C, la température du substrat étant suivie par pyrométrie optique. La partie externe du tube était protégée de toute oxydation par une circulation d'un gaz protecteur (argon et/ou azote). Pour la réalisation du dépôt de nitrure d'uranium, l'installation a été purgée, mise sous vide et parcourue par un mélange gazeux comprenant de l'argon et de l'hydrogène (10%) à la pression de 100 Pascal. La régulation du bain thermostaté a été réglée sur 18 C pour assurer une pression partielle de 1000 Pascal. Le tube réactionnel a été porté à la température de réaction choisie de 690 C. Les débits d'UF6, d'azote et d'hydrogène ont été établis (respectivement 3 %, 5 % et 92 %), indépendamment du débit d'argon porteur (7,6 fois plus élevé que celui d'UF6). La cinétique de dépôt, dans les conditions précitées, a atteint environ 15 gm à l'heure, pour une bonne densité de dépôt et une régularité d'épaisseur raisonnable. A la fin du dépôt, l'alimentation en UF6 a été arrêtée, l'installation nettoyée à l'argon, le chauffage coupé et le refroidissement s'est effectué sous vide en présence d'un courant gazeux d'un mélange d'azote et d'hydrogène. Par comparaison avec un dépôt d'oxyde, du type U308, de même épaisseur que précitée, on dépose 1,9 fois plus d'uranium (dans le cadre de la cible selon l'invention) que selon l'état de la technique (et 1,4 fois plus d'uranium qu'avec un dépôt de UO,). Le tube dont la surface interne est revêtue de UN constitue la cible primaire selon l'invention pour la formation du produit de fission 99Mo. Le tube-cible est alors clos d'une manière étanche dans une atmosphère d'hélium. La cible est ensuite logée dans un dispositif approprié. L'ensemble ainsi formé est placé dans un réacteur nucléaire afin d'obtenir par fission, du 235 U et du 99Mo. - 21 - Au terme de l'irradiation, la cible est traitée chimiquement pour en extraire le 99Mo, par un milieu acide, selon les méthodes connues. Puis par passages successifs sur colonnes et élutions acides (H2SO4) ou alcaline (NaOH) contenant le 99Mo, on achève par une solution isotonique de 99Mo. Le 99Mo est ensuite adsorbé par passage de la dite solution dans une colonne d'alumine: l'adsorption du 99Mo est très supérieure à 99,99 %. Le 99Tc accumulé dans la colonne est élué à la demande avec une solution saline isotonique. -22 - REVENDICATIONS 1. Cible primaire pour la production par irradiation nucléaire du produit de fission 99Mo à de fortes concentrations, de forte activité spécifique et haut degré de pureté, à partir d'une matière fissile à base d'uranium, par irradiation neutronique dans un réacteur nucléaire, caractérisée en ce qu'elle est au moins essentiellement composée de nitrure d'uranium. io 2. Cible primaire selon la revendication 1, caractérisée en ce que le nitrure d'uranium mis en oeuvre est obtenu par nitruration directe de l'uranium métal. 3. Cible primaire selon la revendication 1, caractérisée en ce que le nitrure d'uranium mis en oeuvre est obtenu par la réduction d'oxydes d'uranium par carbothermie en présence d'azote. 4. Cible primaire selon la revendication 1, caractérisée en ce que le nitrure d'uranium mis en oeuvre est obtenu par la transformation du fluorure d'uranium au moyen d'un mélange d'azote et d'hydrogène, ou d'ammoniac ou d'un mélange d'ammoniac et d'hydrogène. 5. Cible primaire selon l'une quelconque des revendications 1 à 4, dite de type I, caractérisée en ce qu'elle est formée d'un volume plan ou courbe comprenant un noyau préparé par métallurgie des poudres par mélange de poudres de nitrure d'uranium et d'un métal. 6. Cible primaire de type I, selon la revendication 5, caractérisée en ce que le métal pulvérulent est choisi dans le groupe constitué par l'aluminium, le magnésium, le cuivre, le zirconium, pris seuls ou en mélange. - 23 - 7. Cible primaire de type I selon les revendications 5 et 6, caractérisée en ce que le diamètre maximum des grains de nitrure d'uranium et de métal du mélange de poudres est d'au plus 500,m et préférentiellement d'au plus 200 gtm. 8. Cible primaire de type I selon l'une quelconque des revendications 1 à 7, caractérisée en ce que la teneur en nitrure d'uranium, exprimée en volume pour cents est d'au plus 70 %. io 9. Cible primaire selon l'une quelconque des revendications 1 à 4, dite de type II, caractérisée en ce qu'elle est formée de supports plans, courbes ou cylindriques, revêtus de nitrure d'uranium. 10. Cible: primaire de type II selon la revendication 9, caractérisée en ce que le revêtement de nitrure d'uranium est réalisé par dépôt chimique d'une phase gazeuse (CVD) ou par dépôts physiques en phase vapeur (PVD), et pulvérisation. 11. Méthode de préparation de la cible de type I selon les revendications 1 à 8, caractérisée en ce qu'elle comporte la réalisation du noyau uranifèere et son association mécanique avec des plaques métalliques pour former un assemblage. 12. Méthode selon la revendication 11, caractérisée en ce que le noyau uranifère est réalisé par compactage à une pression d'au plus 70 Kg/mm2 et préférentiellement comprise entre environ 30 et 60 Kg/mm2 du mélange de poudres de nitrure d'uranium et du métal choisi dans le groupe constitué par l'aluminium, le magnésium, le cuivre, le zirconium. - 24 - 13. Méthode selon la revendication 11 ou 12, caractérisée en ce que le noyau, essentiellement formé de nitrure d'uranium, est placé à l'intérieur d'un cadre métallique, puis l'assemblage noyau-cadre est recouvert sur ses deux faces de surfaces de recouvrement en formant un sandwich. 14. Méthode selon la revendication 13, caractérisée en ce que les surfaces de recouvrement sont réalisées en une matière choisie dans le groupe constitué par l'aluminium, le magnésium, le zirconium, le cuivre ou un alliage aluminium- magnésium, alliage aluminium-fer-nickel. 15. Méthode selon l'une quelconque des revendications 1 à 14, caractérisée en ce que l'association noyau, cadres et plaques métalliques formant sandwich est soumis à un traitement thermique à une température inférieure à celle de diffusion du nitrure d'uranium avec l'élément de structure. 16. Méthode selon l'une quelconque des revendications 1 à 15, caractérisée en ce que l'association noyau, cadre aluminium et plaque aluminium formant sandwich est soumise à un traitement thermique à une température au plus égale à 580 C. 17. Méthode selon l'une quelconque des revendications 11 à 16, caractérisée en ce que l'association noyau, cadres et plaques métalliques est laminée. 18. Méthode de préparation de la cible de type II selon les revendications 1 à 4 et 9 à 10, caractérisée en ce qu'elle est formée d'une structure métallique plane, courbe ou cylindrique creuse dont l'une des faces, en particulier interne dans le cas d'une structure cylindrique creuse, est revêtue d'une couche de nitrure d'uranium. -25 - 19. Méthode selon la revendication 18, caractérisée en ce que la structure métallique est réalisée en un métal choisi dans le groupe constitué par l'acier inoxydable, le nickel, le zirconium, l'aluminium, le cuivre ou en un alliage métallique. 20. Méthode selon l'une quelconque des revendications 18 ou 19, caractérisée en ce que dans le cas o la structure métallique est un cylindre creux, chaque extrémité du cylindre est obturée par des plaques munies d'orifices d'accès pouvant être clos. 21. Méthode selon l'une quelconque des revendications 18 à 20, caractérisée en ce que la couche de nitrure d'uranium est réalisée, par dépôts chimiques d'une phase gazeuse (C.V.D.) sur un substrat placé dans une enceinte appropriée, chauffée et soumise à pression adaptée, la phase gazeuse étant formée d'un composé chimique de l'uranium, de l'hydrogène, de l'azote ou de l'ammoniac, en quantité légèrement supérieure à la stoéchiométrie. 22. Méthode selon la revendication 21, caractérisée en ce que la pression à l'intérieur de l'enceinte de traitement est réglée dans l'intervalle de 100 à 3000 Pascal, et préférentiellement 100 à 2000 Pascal. 23. Méthode selon l'une quelconque des revendications 21 à 22, caractérisée en ce que la température à l'intérieur de l'enceinte de traitement se situe dans l'intervalle 300 C à 850 C. 24. Méthode selon l'une quelconque des revendications 21 à 23, caractérisée en ce que le revêtement de nitrure d'uranium par dépôts chimiques d'une phase gazeuse est effectué avec une assistance plasma. - 26 - 25. Méthode selon la revendication 24, caractérisée en ce que la température à l'intérieur de l'enceinte de traitement se situe dans l'intervalle 100 C à 600 C. 26. Méthode selon l'une quelconque des revendications 18 à 20, caractérisée en ce que la couche de nitrure d'uranium est réalisée par dépôt physique en phase vapeur (P.V.D.) dans une enceinte appropriée par pulvérisation et transfert de la matière à déposer sur le substrat par voie physique. 27. Méthode selon la revendication 26, caractérisée en ce que le dépôt de nitrure d'uranium sur le substrat se fait dans une enceinte par voie ionique par réaction entre de l'uranium sous forme de vapeur et de l'azote, provoquée par les particules générées par une décharge électrique, sous une densité de courant appropriée, entre une anode réceptacle de l'uranium à vaporiser et une cathode constituée par le substrat devant recevoir le dépôt de UN par application d'une haute tension entre les électrodes. 28. Méthode selon l'une quelconque des revendications 26 ou 27, caractérisée en ce que la tension appliquée entre les électrodes est choisie dans l'intervalle 3 à KV. 29. Méthode selon l'une quelconque des revendications 26 à 28, caractérisée en ce que la densité de courant appropriée de décharge est choisie dans l'intervalle de 50 A/m2 à 150 A/m2. 30. Méthode selon l'une quelconque des revendications 26 à 29, caractérisée en ce que la pression régnant à l'intérieur de l'enceinte de traitement se situe dans l'intervalle de 1 à 10 Pascal. -27 - 31. Méthode selon l'une quelconque des revendications 26 à 30, caractérisée en ce que la température du matériau à extraire est au moins égale à sa température de fusion et est préférentiellement choisie dans l'intervalle de 1150 C à 1300 C. 32. Méthode selon la revendication 26, caractérisée en ce que le dépôt de nitrure d'uranium sur le substrat formant l'anode se fait par pulvérisation cathodique sous vide, à froid, en plasma luminescent en présence d'azote par réaction entre l'uranium, formant cathode, arraché par pulvérisation et l'azote. 33. Méthode selon l'une quelconque des revendications 26 ou 32, caractérisée en ce que la tension appliquée entre les électrodes est choisie dans l'intervalle de 1 KV à 10 KV. 34. Méthode selon l'une quelconque des revendications 26, 32 ou 33, caractérisée en ce que la densité de courant est choisie dans l'intervalle 5 A/m2 à 10 A/m2. 35. Méthode selon l'une quelconque des revendications 26, 32, 33 ou 34, caractérisée en ce que la pression régnant à l'intérieur de l'enceinte de traitement se situe dans l'intervalle de 10-4 à 10-2 Pascal. 36. Méthode selon l'une quelconque des revendications 26 à 35, caractérisée en ce que le débit du gaz réactif (azote) est compris dans l'intervalle de 1 1/h à 1/h. 37. Utilisation de la cible selon les revendications 1 à 36 à la production de 99Mo par irradiation nucléaire et à la production de 99Tc à des fins de recherche et/ou diagnostics médicaux et/ou industriels.